"重合性のモノマーおよび/又はオリゴマーと任意に少なくとも1種の開始剤とを含有するインクジェットプリンターインクであって、前記モノマーおよび/又はオリゴマーが少なくとも65質量、好適には全てを、少なくとも1種の、好適にはラジカル重合性のビニルをベースとした化合物によって形成されているか、又は前記モノマーおよび/又はオリゴマーが少なくとも部分的に、好適には全てを、少なくとも1種のビニルをベースとした化合物によって形成されていて、且つ前記開始剤が共有結合を形成するために重合の間に少なくとも1種のビニルをベースとした化合物と反応するモノマーによって形成されている、前記インク。前記モノマーおよび/又はオリゴマーの合計割合が15質量~99質量の範囲から選択される請求項1に記載のインクジェットプリンターインク。前記モノマーおよび/又はオリゴマーの合計割合が80質量~99質量の範囲から選択される請求項2に記載のインクジェットプリンターインク。前記少なくとも1種のビニルをベースとした化合物が、ビニルエステル、ビニルカーボネート、ビニルカルバメート、およびそれらの誘導体およびそれらの混合物からなる群から選択される請求項1~3のいずれか1項に記載のインクジェットプリンターインク。前記インクが、酪酸ビニル、ネオデカン酸ビニル、ステアリン酸ビニル、安息香酸ビニル、ラウリン酸ビニルおよびN-ビニルカプロラクタムの混合物を含む数種のビニルをベースとした化合物を含有する請求項1~3のいずれか1項に記載のインクジェットプリンターインク。前記インクが、ネオデカン酸ビニル、安息香酸ビニル、ラウリン酸ビニル、ビニルカーボネート官能化フルフリルおよびN-ビニルカプロラクタムの混合物を含む数種のビニルをベースとした化合物を含有する請求項1~3のいずれか1項に記載のインクジェットプリンターインク。前記インクが、ネオデカン酸ビニル、安息香酸ビニル、ラウリン酸ビニル、ビニルカーボネート官能化3-モルホリノ-1,2-プロパンジオールおよびビニルカーボネート官能化フルフリルの混合物を含む数種のビニルをベースとした化合物を含有する請求項1~3のいずれか1項に記載のインクジェットプリンターインク。前記インクが、前記数種のビニルをベースとした化合物を少なくとも略等モルの割合で含有する請求項5~7のいずれか1項に記載のインクジェットプリンターインク。前記少なくとも1種のビニルをベースとした化合物が、少なくとも1つの追加の官能基を有する請求項1~8のいずれか1項に記載のインクジェットプリンターインク。前記少なくとも1種のビニルをベースとした化合物が、ビニル化の程度の観点からモノ-、ジ-、トリ-、テトラ-、ペンタ-又はヘキサ-官能化されている請求項9に記載のインクジェットプリンターインク。前記少なくとも1つの追加の官能基が、グリコール基、フルフリル基、モルホリン基又はビスフェノール基によって形成される請求項9又は10に記載のインクジェットプリンターインク。前記インクが、0.5質量~25質量の範囲から選択される割合で少なくとも1種の界面活性剤を含有する請求項1~11のいずれか1項に記載のインクジェットプリンターインク。前記インクが、0.1質量~10質量の範囲から選択される割合で少なくとも1種の消泡剤を含有する請求項1~12のいずれか1項に記載のインクジェットプリンターインク。前記光開始剤が、ジ-およびトリアクリロイルヒドロキシルアミンの誘導体又はジアクリルアミドの誘導体である1~13のいずれか1項に記載のインクジェットプリンターインク。前記インクが、0.1質量~25質量の範囲から選択される割合で開始剤を含有する請求項1~14のいずれか1項に記載のインクジェットプリンターインク。前記開始剤の一部が、前記少なくとも1種のビニルをベースとした化合物の重合後にインク中に結合しないで残存する分子によって形成される少なくとも1種の他の光開始剤および/又は熱開始剤によって置換されている請求項1~15のいずれか1項に記載のインクジェットプリンターインク。少なくとも65質量以下、好適には全てが、少なくとも1種のビニルをベースとした化合物、特にビニルエステル、ビニルカーボネート、ビニルカルバメートおよびそれらの誘導体およびそれらの混合物によって形成された、インクジェットプリンターインクを製造するための、重合性のビニルエステル、ビニルカーボネート、ビニルカルバメート、およびそれらの誘導体およびそれらの混合物からなる群からの少なくとも1種のビニル化合物の利用法。本発明の基本的な目的は、インクジェットインクを製造するための代替のモノマー系を規定することである。本発明の目的は、一方では、モノマーおよび/又はオリゴマーが少なくとも65質量、好適には全てを、少なくとも1種の、好適にはラジカル重合性のビニルをベースとした化合物によって形成されているか、又はモノマーおよび/又はオリゴマーが少なくとも部分的に、好適には全てを、少なくとも1種のビニルをベースとした化合物によって形成されていて、且つ開始剤が共有結合を形成するために重合の間に少なくとも1種のビニルをベースとした化合物と反応するモノマーによって形成されているインクジェットプリンターインクによって、そして他方では、少なくとも65質量、好適には全てが、少なくとも1種のビニルをベースとした化合物、特にビニルエステル、ビニルカーボネート、ビニルカルバメートおよびそれらの誘導体およびそれらの混合物によって形成されたインクジェットプリンターインクを製造するために重合性のビニルエステル、ビニルカーボネート、ビニルカルバメート、およびそれらの誘導体およびそれらの混合物からなる群からの少なくとも1種のビニル化合物の利用法によって、達成される。本発明の有利な点は、これらのモノマーおよびオリゴマーが今まで用いられたアクリレート又はメタクリレートと同様の硬化、接着および安定性の特性を有し得るが、不愉快な匂い、目、皮膚および呼吸器官の刺激、硬化のための高エネルギー消費および可燃性の不利な点は少なくとも大部分対処されるということである。加えて、これらのモノマーおよびオリゴマーは、高い機械抵抗および顕著に高い生体適合性を示し、そしてグラフィックインク、インプラント、骨置換、歯牙交換の3Dインクジェットプリント用のインク又は梱包、医療器具等でのセキュリティー機能用の特殊インクを含めて様々な種類の用途のためのインクジェットプリンターインクを製造するのに適している。インクジェットプリント用途のためにこれらの共重合性開始剤を使用する有利な点は、それらがビニルをベースとした化合物、特にビニルエステル、ビニルカーボネートおよびビニルカルバメートの高分子ネットワークに完全に結合され得て、そのため、完成したプリント画像又は完成したプリントは少なくとも大部分、抽出可能な開始剤の分解生成物を含有しないということである。後者は、例えば開始剤の分解生成物がアレルギー性の反応をもたらし得るので、包装部門での用途の場合又はインプラント、骨又は歯の置換を行う場合に特に重要である。また、特別に有利な点は、ビニルをベースとした化合物が界面活性剤、結合剤、樹脂、基材などに対する接着性を保証するための剤としての作用を含めて様々な機能を満足させることができるという事実である。前記のビニルをベースとした化合物又はいくつかのビニルをベースとした化合物の混合物は溶媒又は溶媒混合物中に含有され得る。また、少なくとも1種のビニルをベースとした化合物、例えばビニルエステルにとって、インクジェットプリンターインクの他の成分に対する溶媒又は分散剤あるいは乳化剤の構成要素となることも可能である。使用される共重合開始剤は好適には光開始剤である。また、他のモノマー又はオリゴマー、例えば非反応性のモノマー又はオリゴマーが例えばフィラーとして、又は印刷直後に主要硬化後の最終硬化のために用いられて、この場合にこれらのモノマー又はオリゴマーにとって、特に自己架橋性、好適にはラジカル的自己架橋性のビニルをベースとした化合物によって形成されたネットワークに結合されないことが可能である場合は、前記モノマーおよび/又はオリゴマーは、少なくとも70質量、特に少なくとも80質量を、少なくとも1種の、好適にはラジカル重合性のビニルをベースとした化合物によって形成され得る。前記モノマーおよび/又はオリゴマーは、インクジェットプリンターインクに特に15質量~99質量の範囲から選択される合計割合で加えられる。15質量未満では、製造されたインクは硬化し得るが得られたインク層の機械抵抗が実際の用途にとって満足できない。99質量より多いと、インクの安定性および耐磨耗性に関してさらなる向上が得られない。また、前記モノマーおよび/又はオリゴマーは25質量~90質量の範囲から選択されるか又は15質量~70質量の範囲から選択される合計割合でインクジェットプリンターインクに加えられ得る。無色のインクワニスを製造するためには、80質量~99質量の範囲から選択されるこれらのモノマーおよびオリゴマーの高い合計割合での配合を用いることが好適である。このインクジェットプリンターインクは通常、顔料又は染料をいかなる割合でも含有せず、そのためモノマー又はオリゴマーの割合が増加し、それによって画像に良好な機械的特性を与える。前記のビニルをベースとした化合物にとって、ビニルエステル、ビニルカーボネートおよびビニルカルバメート、およびそれらの誘導体およびそれらの混合物からなる群からの化合物を用いることが好適である。特に、これらのビニル化合物はプリントされた画像の機械的特性、特に耐摩耗性、およびプリントされた画像の接着性および硬化時間の観点からのインクの処理性に関してメタアクリレートの代替として特に実際的であることが分った。また、この化合物は生体適合性に関して有利な特性を有している。前記のインクジェットプリンターインクおよび画像のこれらの特性に対するさらなる改良は、酪酸ビニル、ネオデカン酸ビニル、ステアリン酸ビニル、安息香酸ビニル、ラウリン酸ビニルおよびN-ビニルカプロラクタムの混合物を含有する数種のビニルをベースとした化合物を用いることによって、又は数種のビニルをベースとした化合物がネオデカン酸ビニル、安息香酸ビニル、ラウリン酸ビニル、ビニルカーボネート官能化フルフリルおよびN-ビニルカプロラクタムの混合物を含有するインクジェットプリンターインクの他の実施態様に基いて、あるいは数種のビニルをベースとした化合物がネオデカン酸ビニル、安息香酸ビニル、ラウリン酸ビニル、ビニルカーボネート官能化3-モルホリノ-1,2-プロパンジオールおよびビニルカーボネート官能化フルフリルの混合物を含有するインクジェットプリンターインクの他の実施態様に基いて、もしくは数種のビニルをベースとした化合物が少なくとも略等モル割合でインクジェットプリンターインク中に含有される本発明の他の実施態様に基いて、得られた。前記の少なくとも1種のビニルをベースとした化合物は、ビニル基に加えて、好適にはグリコール基又はフルフリル基を含む少なくとも1つの非ビニル性の追加的な官能基を有し得る。他の可能性のある基は、ビニルをベースとした化合物の独自の合成に関連して以下に記載されるように、モルホリン、ビスフェノール、アルキルなどである。特に、前記の少なくとも1種のビニルをベースとした化合物はビニル化の程度の観点からモノ-、ジ-、トリ-、テトラ-、ペンタ-又はヘキサ-官能化されている。これが表面張力又は粘度などのインクレオロジーについての改良、および基材に対する接着性の改良が得られることを可能とする。さらに、これが硬化の間、架橋の程度をよりよく制御されることを可能とする。また、それが硬化インク層の例えば機械的磨耗、耐溶剤性、極性などの物理的特性が制御されることを可能とする。この特別に有利な点は、追加的な機能付与のために、インクジェットプリントインクに他の添加物は不要か又は余分な添加物はほんのわずかな割合でのみ必要であり、そしてインクの構成物質の共有結合が、潜在的に抽出可能な物質の低減に起因して、得られるべきインクジェットプリントインクの生体適合性でのさらなる改良を可能とすることである。本発明のインクジェットプリンターインクの成分の分散能を改良するために、プリンターインクは0.5質量~25質量の範囲から選択される割合で少なくとも1種の界面活性剤を含有し得る。0.5質量未満ではこの特性における改良が全く見られなかった。25質量より多いと、プリンターインクが吸収性でない場合、プリントされた表面の湿潤性が悪化する。さらに、界面活性剤の割合が高いとプリンターインクの乾燥速度に悪影響を及ぼす。また、前記界面活性剤の含有量は1.5質量~20質量の範囲から選択される割合であるか又は1.5質量~10質量の範囲から選択される割合であり得る。本発明のインクジェットプリンターインクは、少なくとも1種の消泡剤を0.1質量~10質量の範囲から選択される割合で含有し得て、10質量の上限はどんな望ましくない基材の濡れをも避けることができるようにする。また、消泡剤の前記の含有量は、0.5質量~8質量の範囲から選択される割合又は1.5質量~5質量の範囲から選択される割合であり得る。前に説明したように、本発明のインクジェットプリンターインクは、モノマー又はオリゴマーの重合を短縮するため又は引き起こすために少なくとも1種の開始剤、特に光開始剤を含有し得る。前記の開始剤は0.1質量~25質量の範囲から選択される割合で含有され得て、そして好適にはジ-およびトリアクリロイルヒドロキシルアミンの誘導体又はジアクリルアミドの誘導体である。0.1質量未満では、何らかの改良はあり得るがほんの限定された程度である。25質量より多いと、プリント画像のひっかき抵抗がさらに改良されるが、これは開始剤含量の増加を意味し、得られる有利な点によっては正当化されないコストの顕著な上昇をもたらす。また、前記開始剤の含有量は1.5質量~20質量の範囲から選択される割合又は1.5質量~15質量の範囲から選択される割合であり得る。この点において1つの実施態様に基いて、前記開始剤の割合は少なくとも1種のビニルをベースとした化合物の重合後にインク中に結合しないで残存する分子を含有する少なくとも1種の他の光開始剤および/又は熱開始剤によって置換され得る。従ってインクに標準で用いられる紫外線開始剤および/又は熱開始剤との混合物として、本発明により提案されるインクに光開始モノマーが加えられ得る。これらの開始剤混合物はインクジェットプリンターインクの架橋程度が増加することを可能とする。しかしながら、同時に、市販の紫外線開始剤および/又は熱開始剤の量が低減され得て、これを受けて硬化インク層中の開始剤分解生成物を最小化することを可能とする。本発明の他の実施態様に基いて、市販の光開始剤および/又は熱開始剤のみを、すなわち共有結合可能な開始剤を混合しないで、用いることがあり得る。明確な理解に供するため、本発明を以下に示す例に基いてより詳しく説明する。先ず、記載された実施態様の異なる実施例からの個々の特徴又は複数の特徴の組合せがそれぞれの本発明により提案された独立した解決策を構成し得るということを指摘したい。さらに、本発明のインクジェットインクに係る以下の記載は、インクジェットインクが、ビニルをベースとした化合物に加えて、以下に規定する範囲から選択される個々の割合でビニルをベースとした化合物との組合せて用いられる界面活性剤、消泡剤、顔料、染料、開始剤などの添加剤を含有することを意味すると理解されたい。前記の記載における値の範囲に関する全ての数字は、それらが任意のそして全ての部の範囲を含んでいることを意味すると解釈されるべきであり、この場合、例えば1~10の範囲は下限の1から始って上限の10に至る全ての部の範囲、すなわち下限1以上で始って上限の10で終わる全ての部範囲、例えば1~1.7、又は3.2~8.1あるいは5.5~10を含むと理解すべきである。インクジェットプリントのために用いられるインクは、通常、紫外線、熱又は電子放射線によって硬化され得る、そして通常、分散媒、界面活性剤、結合剤、染料および顔料から成るインク混合物である。インクジェット用途のために用いられるインクは、通常、複数の分離した工程段階からなる数段階で製造される。そのうち、顔料の粉砕および付随した顔料分散剤の製造は一般的に分離した、但し非常に分離が曖昧な製造段階であり、また全インクの配合、すなわち、反応性モノマー、粘度調節剤、結合剤、開始剤等の添加は、数段階で行われ得る。含まれる配合手順およびこのために用いられる設備は関連する従来技術による公知の手順と設備に相当する。この点では、不必要な繰り返しを避けるために、関連する技術文献に対して参照がなされる。これに関連して、本発明は、先ずインクレオロジー、基材への接着性、インク抵抗性等を制御するために、ビニルをベースとした化合物が追加的な官能基例えば、グリコール基、フルフリル基、モルホリン基、ビスフェノール基、アルキル基等が提供される前に、インクジェットプリンターインクを製造するためにインクの主成分として単独で少なくとも1種のビニルをベースとした化合物、特にビニルエステルおよび/又はビニルカーボネートおよび/又はビニルカルバメートあるいはそれらの誘導体もしくはそれらの混合物を含有するモノマー又はオリゴマーの使用を規定する。本発明の意味の範囲内で、前記のビニルをベースとした化合物とは、分子中で少なくとも1つのビニル基を含有する化合物として解釈されるべきである。特に、前記表現はビニルエステル、ビニルカーボネートおよびビニルカルバメート又はそれらの誘導体およびそれらの混合物を含んで理解されるべきである。各ケースにおいて、ビニル化の程度に依存して、単官能性のビニルエステル、ビニルカーボネートおよびビニルカルバメートは以下の構造式によって表示される。ビニルエステル:RCOOCH=CH2ビニルカーボネート:ROCOOCH=CH2ビニルカルバメート:R,R’NCOOCH=CH2上記表示において、基のRおよびR’は特にグリコール基、フルフリル基、モルホリン基、ビスフェノール基、アルキル基および単独でビニルをベースとした化合物を合成するために以下に記述した基を表す。これらの単官能性のビニルをベースとした化合物に加えて、ビニル化の程度を単位として多官能基が与えられた、好適には追加のビニル基が分子の末端鎖又は側鎖に配置されているジ-、トリ-、テトラ-、ペンタ-又はヘキサ-官能化されたビニルエステル、ビニルカーボネートおよびビニルカルバメートが用いられ得る。これらの例は、1,6-ヘキサンジオール、1,3-プロパンジオール、2-ベンジルオキシ2-1,3-プロパンジオール、および更に多くから生成されたビニルエステル、ビニルカーボネートおよびビニルカルバメートであり、これらは以下に述べるビニルをベースとした化合物の単独の合成による生成物である。従来のアクリレート又はメタクリレート系と比較すると、本発明は、ビニルをベースとしたモノマーからそしてそれから導かれるオリゴマーから、急速にアクリレート又はメタクリレートインクと同程度で硬化し得るインクを得ることができ、且つ、特にビニルエステル、ビニルカーボネートおよびビニルカルバメートを用いた場合にはインク又はプリントの生体適合性が顕著に高くモノマーに依存して100倍までの生体適合性、インクおよびインク層の匂いが低減され得て、且つインク組成に依存して、有利な機械的特性例えば、2倍まで高い弾性係数、アクリレート又はメタクリレートインクと同程度の硬度などを得ることができる。本発明によって提案されるインクジェットプリンターインクは、99質量以下の少なくとも1種のビニルをベースとした化合物、特に少なくとも1種のビニルエステル、少なくとも1種のビニルカーボネート又は少なくとも1種のビニルカルバメート、およびそれらの誘導体を含有し得て、そしてまたカテゴリーごとの材料の混合物を用い得て、そして前記のように、これらの内の35質量以下、特に30質量以下、好適には20質量以下の部分をビニルをベースとしないモノマー又はオリゴマーによって置き換えることが可能である。また、本発明によって提案されるインクジェットプリンターインクは、様々な、染料および/又は顔料を45質量以下の割合で、界面活性剤を25質量以下の割合で、消泡剤を10質量以下の割合でそして開始剤紫外線開始剤および/又は熱開始剤を10質量以下の割合で含有し得て、ビニルをベースとした化合物に加えてこれらの成分から製造され得る。本発明によって提案される前記のプリンターインクは、好適には、例えば、シグマアルドリッチのような供給者から入手し得る4-tert-ブチル安息香酸ビニル、ケイ皮酸ビニル、クロトン酸ビニル、デカン酸ビニル、ピバル酸ビニル、トリフルオロ酸ビニル、酢酸ビニル、プロピオン酸ビニル、酪酸ビニル、ネオデカン酸ビニル、ステアリン酸ビニル、安息香酸ビニル、ラウリン酸ビニルを含む市販の生成物から製造し得る。これらの市販の化合物に加えて、本発明によって提案されるインクは別に合成されたビニルをベースとした化合物を含有し、これらの化合物は、特にビニルエステル、ビニルカーボネートおよびビニルカルバメートを得るために、以下に述べる文献に記載されているように、アルコール、炭水化物、グリコール、ポリエステル、カルボン酸、脂肪酸、アミン、アミノ酸、タンパク質、ポリウレタン、シリコーンなどを適した剤と反応させることによって得ることができる。合成のための用いられる手順は関連する文献、例えば、Hurd,C.D.Roach,R.;Huffman,C.W.J.Am.Chem.Soc.1956,78,104、Lobell,M.;Schneider,M.P.Synthesis1994,375、又はLee,T.Y.;Guymon,C.A.;Jonsson,E.S.;Hait,S.;Hoyle,C.E.Macromolecules2005,38,7529、又はAtta,A.M.;EI-Saeed,S.M.;Farag,R.K.Reat.Funct.Polym.2006,66,1596、又はWO200100634A1、Rohr,M.;Geyer,C.;Wandeler,R.;Schneider,M.S.;Murphy,E.F.;Baiker,A.GreenChemistry2001,3,123に詳細に記載されている。対応するビニルエステルを合成するために、ビニルカーボネートおよびビニルカルバメートを、例えば粘度調節剤、界面活性剤、消泡剤、分散剤、接着性の向上剤などのインクに特別な効果を与える出発原料として用いることが好適である。この目的のために以下の:エチレングリコール、プロピレングリコール、ネオペンチルグリコール、1,1’-メチレン-ジ2-ナフトール、1,1,1-トリス4-ヒドロキシフェニルエタン、1,14-テトラデカンジオール、1,2,4-ベンゼントリオール、1,2-ベンゼンジメタノール、1,2-デカンジオール、1,2-ペンタンジオール、1,2-テトラデカンジオール、1,3-ジオキサン-5,5-ジメタノール、1,3-プロパンジオール、1,4-ビス2-ヒドロキシイソプロピルベンゼン、1,5-ヘキサジエン-3,4-ジオール、1,6-ジヒドロキシナフタレン、1,6-ヘキサンジオール、1-2-ニトロフェニル-1,2-エタンジオール、1-ベンジルオキシメチルトリエチレングリコール、1-[N,N-ビス2-ヒドロキシエチルアミノ]-2-プロパノール、2,2’-o-フェニレンジオキシジエタノール、2,2’-ビフェニルジメタノール、2,2’-ビピリジン-3,3’-ジオール、2,2,3,3,4,4,5,5-オクタフルオロ-1,6-ヘキサンジオール、2,2,4-トリメチル-1,3-ペンタンジオール、2,2-ビスブロモメチル-1,3-プロパンジオール、2,2-ビスヒドロキシメチル酪酸、2,3,5,6-テトラメチル-p-キシレン-α,α’-ジオール、2,3-ジブロモ-1,4-ブタンジオール、2,3-ジクロロ-5,8-ジヒドロキシ-1,4-ナフトキノン、2,4-ジメチル-2,4-ペンタンジオール、2,5-ジブロモヒドロキノン、2,5-ジヒドロキシ-1,4-ベンゾキノン、2,5-ジメチルレゾルシノール、2,6-ジヒドロキシ-4-メチル-3-ピリジンカルボニトリル、2,7-ジメチル-3,5-オクタジイン-2,7-ジオール、2-ブロモメチル-2-ヒドロキシメチル-1,3-プロパンジオール、2-ベンジルオキシ-1,3-プロパンジオール、2-ヒドロキシエチルジスルフィド、2-ヒドロキシメチル-1,3-プロパンジオール、2-メチル-1,3-プロパンジオール、2-メチレン-1,3-プロパンジオール、2-ニトロレゾルシノール、2-フェニル-1,2-プロパンジオール、3’、5’-ジヒドロキシアセトフェノン、3,3’-エチレンジオキシジフェノール、3,3,3’、3’-テトラメチル-1,1’-スピロビインダン-5,5’、6,6’-テトラオール、3,3-ジメチル-1,2-ブタンジオール、3-4-メトキシフェノキシ-1,2-プロパンジオール、3-ブロモ-1,2-プロパンジオール、3-シクロヘキセン-1,1-ジメタノール、3-エトキシ-1,2-プロパンジオール、3-フルオロカテコール、3-ヘキシン-2,5-ジオール、3-メトキシ-1,2-プロパンジオール、3-メチル-1,3,5-ペンタントリオール、3-モルホリノ-1,2-プロパンジオール、3-フェノキシ-1,2-プロパンジオール、3-ピペリジノ-1,2-プロパンジオール、4,4’-ジヒドロキシベンゾフェノン、4,4’-イソプロピリデン-ビス[2-2,6-ジブロモフェノキシエタノール]、4,4’-イソプロピリデンジシクロヘキサノール、4,6-ジニトロピロガロール、4-アミノ-4-3-ヒドロキシプロピル-1,7-ヘプタンジオール、4-ブロモ-3,5-ジヒドロキシ安息香酸、4-tert-ブチルカリックス[4]アレーン、5-クロロ-2,3-ピリジンジオール、7,8-ジヒドロキシ-6-メトキシクマリン、7-オクテン-1,2-ジオール、アントラルフィン、ビス2-ヒドロキシエチルテレフタル酸エステル、クロロヒドロキノン、ジトリメチロールプロパン、ジエチル-2,5-ジヒドロキシテレフタル酸エステル、ジエチル-ビスヒドロキシメチルマロン酸エステル、ヒドロベンゾイン、ヒドロキノン-ビス2-ヒドロキシエチルエーテル、メチル-3,4,5-トリヒドロキシ安息香酸エステル、N,N,N’,N’-テトラキス2-ヒドロキシプロピルエチレンジアミン、ニトロメタントリスプロパノール、ペンタエリスリトール、テトラフルオロヒドロキノン、トリイソプロパノールアミン、1,3,5-シクロヘキサントリオール、1,2-シクロペンタンジオール、tert-ブチルヒドロキノン、1,2-シクロヘキサンジオール、1,4-ジオキサン-2,3-ジオール、2,3-ジブロモ-2-ブテン-1,4-ジオール、トランス-p-メンタ-6-エン-2,8-ジオール、2,2’-ビスフェノール、3,3’、5,5’-テトラブロモビスフェノールA、4,4’-1,3-フェニレンジイソプロピリデンビスフェノール、4,4’-1,4-フェニレンジイソプロピリデンビスフェノール、4,4’-1-フェニルエチリデンビスフェノール、4,4’-9-フルオレニリデンジフェノール、4,4’-ヘキサフルオロイソプロピリデンジフェノール、4,4’-シクロヘキシリデンビスフェノール、4,4’-エチリデンビスフェノール、4,4’-イソプロピリデン-ビス2,6-ジメチルフェノール、4,4’-ジヒドロキシビフェニル、4,4’-メチレン-ビス2,6-ジ-tert-ブチルフェノール、4,4’-スルホニルビス2-メチルフェノール、4,4’-スルホニルジフェノール、4,4’-チオジフェノール、ビス[4-2-ヒドロキシエトキシフェニル]スルホン、ビスフェノールA、エトキシ化ビスフェノールA、プロポキシ化ビスフェノールA、ビスフェノールC、1,2,4,5-ベンゼンテトラカルボキサミド、1,2-ジアミノシクロヘキサン、1,3-シクロヘキサン-ビスメチルアミン、1,4-ジアミノアントラキノン、1,5-ジアミノ-2-メチルペンタン、1,9-ジアミノノナン、2,2’-エチレンジオキシビスエチルアミン、2,2-ジメチル-1,3-プロパンジアミン、2,3,5,6-テトラメチル-p-フェニレンジアミン、2,4,6-トリメチル-m-フェニレンジアミン、2,4,8,10-テトラオキサスピロ[55]ウンデカン-3,9-ジプロパンアミン、2,4-ジアミノトルエン、2,5-ジクロロ-p-フェニレンジアミン、2,5-ジメチル-1,4-フェニレンジアミン、2,6-ジアミノプリン、2,6-ジアミノトルエン、2-アミノフェニルジスルフィド、3,3’-メチレンジアニリン、3,4’-オキシジアニリン、3,4-ジアミノベンゾフェノン、4,4’-1,1’ビフェニル-4,4’-ジイルジオキシジアニリン、4,4’-1,3-フェニレンジイソプロピリデンビスアニリン、4,4’-1,3-フェニレンジオキシジアニリン、4,4’-1,4-フェニレンジイソプロピリデンビスアニリン、4,4’-4,4’-イソプロピリデンジフェニル-1,1’-ジイルジオキシジアニリン、4,4’-ヘキサフルオロイソプロピリデンビスp-フェニレンオキシジアニリン、4,4’-ヘキサフルオロイソプロピリデンジアニリン、4,4’-ジアミノベンゾフェノン、4,4’-ジアミノオクタフルオロビフェニル、4,4’-メチレン-ビスシクロヘキシルアミン、4,4’-ジアミノベンズアニリド、4,4’-メチレン-ビス2-クロロアニリン、4,4’-メチレン-ビス2,6-ジエチルアニリン、4,4’-メチレン-ビス2,6-ジメチルアニリン、4,7,10-トリオキサ-1,13-トリデカンジアミン、4,9-ジオキサ-1,12-ドデカンジアミン、4-アミノフェニルジスルフィド、4-クロロ-o-フェニレンジアミン、5,5’-ヘキサフルオロイソプロピリデンジ-o-トルイジン、6-クロロ-3,5-ジアミノ-2-ピラジンカルボキサミド、Dytek登録商標-EP-ジアミン、ポリ1,4-ブタンジオールビス4-アミノ安息香酸塩、トリス2-アミノエチルアミン、p-キシレンジアミン、1,4,8,11-テトラアザシクロテトラデカン-5,7-ジオン、1,4,8,12-テトラアザシクロペンタデカン、1,5,9-トリアザシクロデカン、シクレン、N,N’-ジイソプロピル-1,3-プロパンジアミン、N,N’-ジイソプロピルエチレンジアミン、N,N’-ジフェニル-p-フェニレンジアミン、N,N’-ジエチル-2-ブテン-1,4-ジアミン、N,N’-ジメチル-1,3-プロパンジアミン、1-[ビス[3-ジメチルアミノプロピル]アミノ]-2-プロパノール、2-[2-ジメチルアミノエトキシ]エタノール、1,1-シクロヘキサンジ酢酸、1,2,3,4-ブタンテトラカルボン酸、1,2,3-トリアゾール-4,5-ジカルボン酸、1,3,5-シクロヘキサントリカルボン酸、1,3-アセトンジカルボン酸、1,3-アダマンタントリ酢酸、1,3-シクロヘキサンジカルボン酸、1,4-ナフタレンジカルボン酸、1,4-フェニレンジプロピオン酸、2,2’-ビピリジン-4,4’-ジカルボン酸、2,2’-イミノジ安息香酸、2,3-ジブロモブタンニ酸、2,5-ジヒドロキシテレフタル酸、2,6-ジメチル-3,5-ピリジンジカルボン酸、2,6-ナフタレンジカルボン酸、2-2-メトキシエトキシ酢酸、2-ブロモテレフタル酸、2-メトキシイソフタル酸、2-[2-2-メトキシエトキシエトキシ]酢酸、3,4-ジヒドロキシヒドロ桂皮酸、3-フルオロフタル酸、3-フェニルグルタル酸、3-チオフェンマロン酸、4,4’-オキシビス安息香酸、4,4’-スルホニルジ安息香酸、4,5-ジクロロフタル酸、4-メチルフタル酸、5-オクタデシルオキシイソフタル酸、5-tert-ブチルイソフタル酸、6-メチルピリジン-2,3-ジカルボン酸、1,7-ヘプタンジカルボン酸、ベンジルマロン酸、ビフェニル-4,4’-ジカルボン酸、ビスカルボキシメチルトリチオ炭酸塩、ブチルマロン酸、クロロブタン二酢酸、シクロヘキシルブタン二酢酸、ジブロモマレイン酸、ジエチルマロン酸、ドデカンジ酢酸、エチルマロン酸、ヘキサデカンジ酢酸、2-メチル-2-ブテンジ酢酸、ペルフルオログルタル酸、フェニルマロン酸、テレフタル酸、テトラフルオロフタル酸、ウンデカン二酢酸、p-テルフェニル-4,4-ジカルボン酸、1,6-ヘキサン二酢酸等が用いられる。上に挙げた出発原料から得られるが、結果として得られるビニルエステル、ビニルカーボネートおよびビニルカルバメートは、ビニル化の程度の観点から、両方のモノ-、ジ-、トリ-、テトラ-、ペンタ-又はヘキサ-官能化され得る。より高い程度に官能化されたビニルエステル、ビニルカーボネートおよびビニルカルバメートがインクの架橋の程度を制御する手段として用いられる。これが、例えば、機械抵抗、耐溶剤性等が影響を受けることを可能とする。これらの出発原料およびこれらから導かれるある程度の市販のビニルエステル、ビニルカーボネートおよびビニルカルバメートは例えば、シグマアルドリッチ、フルカ、ABCR等の市場供給者から入手し得る。また、上記の化合物に加えて、ビニルエステル、ビニルカーボネートおよびビニルカルバメートを合成するために、全ての他の適したアルコール、炭水化物、グリコール、ポリエステル、カルボン酸、脂肪酸、アミン、アミノ酸、タンパク質、ポリウレタン、シリコーンなどを用いることが可能である。また、特別な場合には、用いられる出発原料が十分に高い程度のアルコキシル化、言い換えれば少なくとも2個のエチレングリコール又はプロピレングリコール、好適には3~12個のエチレングリコール又はプロピレングリコールに基くアルコキシル化度を有していれば、水溶性のビニルエステル、ビニルカーボネートおよびビニルカルバメートを生成させることが可能である。上に挙げた出発原料の全ては、インクジェットプリンターインクを配合するために純成分又は任意の混合物で用いられ得る。本発明によって提案されるインクジェットプリンターインクは、特に下限が15質量そして上限が99質量の範囲から選択される合計割合の、ビニルエステル、ビニルカーボネートおよび/又はビニルカルバメートで配合され得る。80質量~99質量のビニルエステルおよび/又はビニルカーボネートおよび/又はビニルカルバメートの質量割合に基く配合が主として無色のインクワニスを製造するために用いられる。目下のところ、インクジェットプリンターインクにおいて99質量の少なくとも1種のビニルをベースとした化合物の合計含有量が可能であるが、ビニルエステルおよび/又はビニルカーボネートおよび/又はビニルカルバメートがインクジェットプリンターインク中に90質量より過剰で用いられると、インクジェットプリンターインクの安定性および耐摩耗性の観点から、最早、さらなる改良をもたらさないことが見出された。結合剤の機能を引き受けそしてインクネットワークのマトリックスを形成することに加えて、ビニルをベースとした化合物、特にビニルエステル、ビニルカーボネートおよびビニルカルバメートは界面活性剤および基材への接着性を確保する剤の効果を与えることを含めて、様々な他の機能をも担い得る。界面活性剤および分散効果を有するビニルをベースとした化合物の例はグリコール又はポリエステル官能化ビニルエステル、ビニルカーボネートおよびビニルカルバメートである。消泡剤効果を有するビニルをベースとした化合物の例はシリコーン官能化ビニルエステル、ビニルカーボネートおよびビニルカルバメートである。粘度調整剤として作用するビニルをベースとした化合物の例はグリコール、ポリエステルおよびポリウレタン官能化ビニルエステル、ビニルカーボネートおよびビニルカルバメートである。接着性を改良する効果を有するビニルをベースとした化合物の例はモルホリン、グリコール又はフルフリル官能化ビニルエステル、ビニルカーボネートおよびビニルカルバメートである。顔料および/又は染料は、本発明によって提案されるインクジェットプリンターインクに着色付与成分として用いられ、そしてインクに個別に又は混合物として加えられ得る。顔料および染料は、主として有機材料であるが無機の特殊な顔料又はフィラー例えば、二酸化チタン、ヒドロキシアパタイト等であり得る。そのような顔料および染料は関連する従来技術から、例えばCMYK色モデルの名称で公知である。顔料および染料およびそれらの任意の混合物は、本発明によって提案されるインクジェットプリンターインクに0.2質量~45質量、特に2.5質量~30質量の割合で加えられ得る。前記の顔料および染料は市販されている。また、本発明によって提案されるインクジェットプリンターインクが含有し得る他の成分は、少なくとも1種の光開始剤、特に少なくとも1種の紫外線開始剤、および/又は熱開始剤である。これらの例は様々な登録商標Irgacure開始剤、様々な登録商標Darocure開始剤、フェノン、ベンゾイン等、又はアゾビスイソブチロニトリル、1,1’-アゾビスシクロヘキサンカルボニトリル、t-ブチルヒドロペルオキシド、m-クロロ過安息香酸、ジベンゾイルペルオキシド、ジ-t-ブチルペルオキシド等である。これに関連して用いられる開始剤は従来技術で知られる開始剤に相当し、それゆえ関連する技術文献を参照し得る。この開始剤およびそれらの混合物は0.2質量~10質量、特に0.5質量~8質量の割合に基き得る。これらの開始剤は市販されていて、例えばシグマアルドリッチ、CIBA,Flukaから入手し得る。また、本発明によって提案されるインクジェットプリンターインクは、上記の界面活性剤機能を有するビニルをベースとした化合物とは違って、インクネットワークに共有結合されない少なくとも1種の他の界面活性剤を含有し得る。用いられ得る界面活性剤としては、アニオン、カチオン、非イオン性又は両性の界面活性剤あるいはそれらの混合物が挙げられる。アニオン界面活性剤の例は、カルボン酸塩、硫酸塩、リン酸塩又はスルホン酸塩の基を包含している界面活性剤、例えばアミノ酸誘導体、脂肪アルコールエーテル硫酸塩、脂肪アルコール硫酸塩、せっけん、アルキルフェノールエトキシレート、脂肪アルコールエトキシレート、またアルカン硫酸塩、オレフィン硫酸塩又はアルキルリン酸塩である。非イオン性界面活性剤の例はエトキシレート、例えば、アルコールのエトキシ化付加生成物、例えばポリオキシアルキレンポリオール、アミン、脂肪酸、脂肪酸アミド、アルキルフェノール、エタノールアミド、脂肪族アミン、ポリシロキサン又は脂肪酸エステル、またアルキル又はアルキルフェニルポリグリコールエーテル、例えば、脂肪アルコールポリグリコールエーテル、又は脂肪酸アミド、アルキルグリコシド、サッカリン基、ソルビタンエステル、ポリソルベート又はトリアルキルアミンオキシド、またポリメタアクリル酸のポリアルキレングリコール又はアミノポリアルキレングリコールとのエステルおよびアミドであって、全てが末端でアルキル基と終端し得る。カチオン界面活性剤の例は、第4級アンモニウム化合物又はホスホニウム化合物、例えばテトラアルキルアンモニウム塩、N,N-ジアルキルイミダゾリン化合物、ジメチルジステアリルアンモニウム化合物、又はN-アルキルピリジン化合物、そして特に塩化アンモニウムである。両性の界面活性剤としては、両性の電解質、いわゆる両性電解質、例えばアミノカルボン酸およびベタインが挙げられる。これらの界面活性剤の割合は、0.5質量~25質量の範囲、特に1.5質量~20質量の範囲から選択されるか、又は1.5質量~15質量の範囲から選択され得る。そのような界面活性剤は広く市販されていて、例えばシグマアルドリッチから入手可能である。ビニルエステル、ビニルカーボネートおよびビニルカルバメートに基く種々のインク混合物はインクジェット工程の間に泡を形成する傾向があるため、本発明によって提案されるインクジェットプリンターインクは、必要であれば少なくとも1種の添加されたシリコ-ンベースである消泡剤、例えば市販のシリコーンオイル又はポリジメチルシロキサンを含有し得る。インク配合における消泡剤の量は、望ましくない基材ぬれ現象を避けるために、好適には最小量に低減され得る。前記の少なくとも1種の消泡剤は0.1質量~10質量の合計割合で又は0.5質量~8質量の合計割合であるいは1.5質量~5質量の合計割合で添加され得る。この消泡剤は例えばCIBA又はシグマアルドリッチから入手し得る。また、ビニルをベースとした化合物に基いて、特にビニルエステルおよび/又はビニルカーボネートおよび/又はビニルカルバメートに基いて配合された本発明のインクジェットプリンターインクは紫外線開始剤として新しいタイプの光開始剤モノマーを含有し得る。この化合物は、例えばジおよびトリアクリロイルヒドロキシルアミンの誘導体又はジアクリルアミドの誘導体から導かれ、インクジェット用途には関連しないが開始剤に関連する技術文献、例えば、Lee,T.Y.;Guymon,C.A.;Jonsson,E.S.;Hait,S.;Hoyle,C.E.Macromolecules2005,38,7529、又はKarasu,F.;Dworak,C.Kopeinig,S.;Hummer,E.;Arsu,N.;Liska,R.Macromolecules2008,41,7953、又はDworak,C.;Kopeinig,S.;Hoffmann,H.;Liska,R.J.Polym.SciPartA:Polym.Chem.2008,47,392に十分詳細に記載されている。インクジェットプリンターインクにこれらの化合物を用いる有利な点はそれらが光重合を開始し且つインクネットワーク内で結合されるという事実にある。前記開始剤のこの共有結合に起因して、例えば生物学的用途において刺激反応を引き起こす可能性のある抽出可能な開始剤分解生成物例えば、ホスフィンオキシド等が残存しない。これらの光開始剤モノマーは、0.1質量~25質量の割合で、又は1.5質量~20質量の割合であるいは1.5質量~15質量の割合で用いられ得て、そしてまた上記の市販の紫外線開始剤および/又は熱開始剤、言い換えれば共有結合されない開始剤との任意の混合物を用いることも可能である。本発明によって提案されるインクジェットプリンターインクにおいて、市販の紫外線開始剤および/又は熱開始剤との混合物として光開始剤モノマーが用いられる場合は、インクジェットプリンターインクの架橋度を増加させる。それに加えて、市販の紫外線開始剤および/又は熱開始剤の量が低減され、そして結果として硬化インク層における開始剤分解生成物を最小化させ得る。これらの光開始性モノマーは現在、市販されていないが、上記の公知の合成工程に基いて用意することができる。これに関連して、水溶性誘導体も光開始剤モノマーのアルコキシル化の適した程度を選ぶことによって使用しうることを指摘しておきたい。ビニルエステル、ビニルカーボネートおよびビニルカルバメートがベースのインクジェットプリンターインクを製造するための本発明によって提案される方法の好適な例は後述される。本発明の実施態様に関する多くの可能性に起因して、記述の範囲がそうしないと非常に長くなるので、以下にはほんの数例を示す。実施例として示された実施態様はいくつかの可能性のある変形を示しており、本発明は特別に記載されている変形には特に限定されないこと、そしてそれよりむしろ個々の変形は相互に別の組合せで用いられ得ること、そしてこれらの可能性のある変形例は開示された技術の教唆を得た当業者であれば到達できる範囲内であることをこの段階では指摘したい。従って、記述されそして説明された変形の個々の詳細を組み合わせることによって得られる全ての考えられる変形が可能でありそしてそれは本発明の範囲内である。実施例1カーボンブラック含量6質量が得られるように、酪酸ビニル、ネオデカン酸ビニル、ステアリン酸ビニル、安息香酸ビニル、ラウリン酸ビニルおよびN-ビニルカプロラクタムの等モル混合物に市販のカーボンブラック分散液を加えた。インクのレオロジーを制御するために、エチレングリコールとプロピレングリコールの高分子ビニルカーボネートいずれもモノ-官能化およびジ-官能化されたものの混合物を用いた。このインクジェットインクの紫外線硬化を可能とするため、1.5質量の2-ヒドロキシ-2-メチルプロピオフェノン、0.5質量のイルガキュアIrgacure819および1質量のベンゾフェノンを加えた。実施例2カーボンブラック含量6質量が得られるように、酪酸ビニル、ネオデカン酸ビニル、ステアリン酸ビニル、安息香酸ビニル、ラウリン酸ビニルおよびN-ビニルカプロラクタムの等モル混合物に市販のカーボンブラック分散液を加えた。インクのレオロジーを制御するために、エチレングリコールとプロピレングリコールの高分子ビニルカーボネートいずれもモノ-官能化およびジ-官能化されたものの混合物を用いた。このインクジェットインクの熱硬化を可能とするため、1.5質量のアゾビスイソブチロニトリルおよび1質量のジベンゾイルペルオキシドを加えた。実施例3顔料割合5質量が得られるように、ネオデカン酸ビニル、安息香酸ビニル、ラウリン酸ビニル、ビニルカーボネート官能化フルフリルおよびN-ビニルカプロラクタムの等モル混合物に市販の銅フタロシアニンの分散液を加えた。インクのレオロジーを制御するために、エチレングリコールとプロピレングリコールの高分子ビニルカーボネートとビニルカルバメートいずれもモノ-官能化およびジ-官能化されたものの混合物を用いた。このインクジェットインクを硬化するため、0.5質量のアゾビスイソブチロニトリル、0.2質量のジベンゾイルペルオキシドおよび1.5質量の2-ヒドロキシ-2-メチルプロピオフェノンを加えた。実施例4顔料割合9質量が得られるように、ネオデカン酸ビニル、安息香酸ビニル、ラウリン酸ビニル、ビニルカーボネート官能化3-モルホリノ-1,2-プロパンジオールおよびビニルカーボネート官能化フルフリルの等モル混合物に市販の二酸化チタンの分散液を加えた。インクのレオロジーを制御するために、エチレングリコールとプロピレングリコールの高分子ビニルカーボネートいずれもモノ-官能化およびジ-官能化されたものおよび官能化されていないポリエチレングリコールの混合物を用いた。このインクジェットインクを硬化するため、0.5質量のアゾビスイソブチロニトリルおよび2.5質量の2-ヒドロキシ-2-メチルプロピオフェノンを加えた。実施例5インクのレオロジーを制御するために、酪酸ビニル、ネオデカン酸ビニル、ステアリン酸ビニル、安息香酸ビニルおよびN-ビニルカプロラクタムの等モル混合物にエチレングリコールとプロピレングリコールの高分子ビニルカーボネートいずれもモノ-官能化およびジ-官能化されたものの混合物を加えた。この無色のインクジェットインクの紫外線硬化を可能とするため、0.5質量の2-ヒドロキシ-2-メチルプロピオフェノンおよび4質量のO,N,N-トリスカルボキシ-2-フェニルヒドロキシルアミンを加えた。実施例6飽和染料溶液が得られるように、ネオデカン酸ビニル、安息香酸ビニル、ラウリン酸ビニル、ビニルカーボネート官能化フルフリルおよびN-ビニルカプロラクタムの等モル混合物に市販のブロモクロロフェノールBlueを加えた。固形残渣をロ別した後、インクのレオロジーを制御するために、エチレングリコールとプロピレングリコールの高分子ビニルカーボネートとビニルカルバメートいずれもモノ-官能化およびジ-官能化されたものの混合物を用いた。このインクジェットインクを硬化するため、0.5質量のアゾビスイソブチロニトリル、0.2質量のジベンゾイルペルオキシドおよび1.5質量の2-ヒドロキシ-2-メチルプロピオフェノンを加えた。実施例7エチレングリコールとプロピレングリコールの高分子ビニルエステルとビニルカーボネート混合比1:3でいずれもモノ-官能化およびジ-官能化されたものの混合物に市販の赤紫色着色顔料の分散液を加えた。このインクジェットインクの紫外線硬化を可能にするために1.5質量のイルガキュア819を加えた。実施例81,6-ヘキサンジオール、1,2-テトラデカンジオール、2,2,4-トリメチル-1,3-ペンタンジオール、3-モルホリノ-1,2-プロパンジオールおよびエトキシ化ビスフェノールAのビニルカーボネート官能化誘導体の混合物1:2.5:0.7:3:5の混合比に市販の黄色顔料の分散液を加えた。このインクジェットインクの紫外線硬化を可能にするために、1.5質量の2-ヒドロキシ-2-メチルプロピオフェノンおよび1質量のベンゾフェノンを加えた。実施例91,3-アダマンタンジ酢酸、1,3-シクロヘキサンジカルボン酸およびドデカンジ酢酸のビニルエステル官能化誘導体の混合物1:0.2:3の混合比に市販の黄緑色顔料の分散液を加えた。このインクジェットインクのレオロジーを調節するために、ビニルカーボネート官能化、エトキシ化ビスフェノールAを用いた。このインクジェットインクを硬化するために、0.5質量のアゾビスイソブチロニトリルおよび2.5質量の2-ヒドロキシ-2-メチルプロピオフェノンを加えた。"